(57)【要約】【課題】経時劣化や少量の不純物の混入による懸濁、凝集、沈殿が抑制され、かつ、金属ナノ粒子を付与する基材表面に、該金属ナノ粒子を構成する金属よりもイオン化傾向の高い金属が存在した場合でも、腐食による特性低下や着色による基材の外観不良を生じさせず、さらに、保存容器、プロセスで使用する貯液槽、治具、装置等の接液部への付着性を低減した金属ナノ粒子水分散液を提供する。【解決手段】金属ナノ粒子（Ｘ）及び有機化合物（Ｙ）の複合体と、ノニオン性界面活性剤（Ｚ１）と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ２）とを含有することを特徴とする金属ナノ粒子水分散液を用いる。【選択図】なし【特許請求の範囲】
【請求項１】
金属ナノ粒子（Ｘ）及び有機化合物（Ｙ）の複合体と、ノニオン性界面活性剤（Ｚ１）と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ２）とを含有することを特徴とする金属ナノ粒子水分散液。
【請求項２】
前記有機化合物（Ｙ）が、アニオン性官能基を有する有機化合物（Ｙ１）である請求項１記載の金属ナノ粒子水分散液。
【請求項３】
前記アニオン性官能基を有する有機化合物（Ｙ１）が、カルボキシ基、リン酸基、亜リン酸基、スルホン酸基、スルフィン酸基及びスルフェン酸基からなる群から選ばれる１種以上のアニオン性官能基を有する（メタ）アクリル酸系単量体を含有する単量体混合物（Ｉ）の重合物（Ｙ２）である請求項２記載の金属ナノ粒子水分散液。
【請求項４】
前記単量体混合物（Ｉ）中に、エチレングリコールの平均ユニット数が２０以上のポリエチレングリコール鎖を有する（メタ）アクリル酸系単量体を含有する請求項３記載の金属ナノ粒子水分散液。
【請求項５】
前記重合物（Ｙ２）の重量平均分子量が、３，０００〜２０，０００の範囲である請求項３又は４記載の金属ナノ粒子水分散液。
【請求項６】
前記金属ナノ粒子（Ｘ）の金属種が、銀、銅又はパラジウムである請求項１〜５のいずれか１項記載の金属ナノ粒子水分散液。
【請求項７】
前記金属ナノ粒子（Ｘ）の透過型電子顕微鏡写真から求められる平均粒子径が０．５〜１００ｎｍの範囲である請求項１〜６のいずれか１項記載の金属ナノ粒子水分散液。
【発明の詳細な説明】
【技術分野】
【０００１】
本発明は、めっき触媒等に使用可能な金属ナノ粒子水分散液に関する。
【背景技術】
【０００２】
金属ナノ粒子は、高活性で大きな比表面積を有する材料として注目されており、低温での融着現象を利用した配線、導電層形成、抗菌材料、各種触媒用途への応用が検討されている。特に工業的には、金属ナノ粒子を液中に分散させた状態で提供することにより、印刷、塗布、吸着等の方法で、目的とする各種基材上に金属皮膜や触媒金属を付与できることが大きなメリットとなる。
【０００３】
金属ナノ粒子を分散させる溶媒としては、有機溶媒、水性溶媒の両方が検討されており、金属ナノ粒子を基材上に付与する目的やプロセスによって選択が可能であるが、環境への負荷低減の観点から、水性溶媒を用いることが好ましい。
【０００４】
印刷、塗布、吸着等の方法で、各種基材上に金属皮膜を形成する、あるいは、触媒金属を付与するために用いる金属ナノ粒子は、水性溶媒中で長期間安定に均一な分散状態を保つことが要求され、かつ基材に付着後にも金属ナノ粒子表面が活性であることが、導電、抗菌、触媒のいずれの用途にも要求される。このため、金属ナノ粒子の表面に吸着させる分散剤として、脱離しにくく高い分散安定性を付与できる高分子分散剤を使用し、かつ、その使用量をできるだけ低減することにより、分散安定性と表面活性の両立が図られている（例えば、特許文献１参照。）。また、この高分子分散剤を使用した金属ナノ粒子は、無電解めっきの触媒としても使用することができる（例えば、特許文献２参照。）。
【０００５】
しかしながら、このように分散安定性と高表面活性を確保した金属ナノ粒子の水性分散液も、経時的な保存環境変化や、使用時の少量の不純物混入によって不安定化し、不可逆な懸濁、凝集、沈殿が発生してしまうという問題の起こることがあった。また、金属ナノ粒子を基材上に付与する際、該基材に、金属ナノ粒子を構成する金属よりもイオン化傾向の高い金属が存在した場合、その接触部分において、異種金属接触による腐食が起こり、腐食による性能低下や基材の外観不良を生じるという懸念があった。
【０００６】
また、従来報告されている金属ナノ粒子の水分散液の技術においては、分散液単独での機能や安定性について開示されているものの、実用的なプロセス上の課題については、充分に開示されていない。具体的には、金属ナノ粒子分散体の保存容器や装置の貯液層、塗工・印刷・めっきプロセス等で使用する冶具、装置等の接液部において、付着させたくない部分にまで金属ナノ粒子が付着してしまうことが問題となっている。通常、金属ナノ粒子の水分散液においては、分散剤を使用することによって金属ナノ粒子の表面電荷を調整し、水中での分散性を高めている。ところが、プロセスにおいて、使用する基材などからイオン性化合物が、分散液中に混入すると、金属ナノ粒子をとりまく分散剤によって形成される電気二重層が薄くなって電荷による斥力が低減され、不要部への付着性が、さらに増してしまうことがある。接液部における不必要な付着は、付着による金属ナノ粒子の消費によって、高価な材料を無駄にする上、液中の金属ナノ粒子濃度が低下したり、接液部で付着・凝集した金属ナノ粒子凝集体が再剥離して液中に混入したりするなど、分散液の性能低下を誘引する。
このため、性能低下を防ぐために、装置の貯液槽、冶具、装置等を頻繁に洗浄する必要が生じ、洗浄サイクルが短縮されてプロセス効率が悪化したり、金属で汚染された装置や冶具が、基材を汚したりすることが問題となっている。
【先行技術文献】
【特許文献】
【０００７】
【特許文献１】特許第４６９７３５６号公報
【特許文献２】特許第５６４８２３２号公報
【発明の概要】
【発明が解決しようとする課題】
【０００８】
本発明が解決しようとする課題は、経時劣化や少量の不純物の混入による懸濁、凝集、沈殿が抑制され、かつ、金属ナノ粒子を付与する基材表面に、該金属ナノ粒子を構成する金属よりもイオン化傾向の高い金属が存在した場合でも、腐食による特性低下や着色による基材の外観不良を生じさせず、さらに、保存容器、プロセスで使用する貯液槽、治具、装置等の接液部への付着性を低減した金属ナノ粒子水分散液を提供することである。
【課題を解決するための手段】
【０００９】
本発明者等は、上記の課題を解決すべく鋭意研究した結果、特定のカルボン酸又はそのアルカリ金属塩と、ノニオン性界面活性剤とを含有する金属ナノ粒子水分散液を用いることで上記の課題を解決できることを見出し、本発明を完成させた。
【００１０】
すなわち、本発明は、金属ナノ粒子（Ｘ）及び有機化合物（Ｙ）の複合体と、ノニオン性界面活性剤（Ｚ１）と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ２）とを含有することを特徴とする金属ナノ粒子水分散液を提供するものである。
【発明の効果】
【００１１】
本発明の金属ナノ粒子水分散液は、経時的な保存環境変化や少量不純物の混入による懸濁、凝集、沈殿を抑制し、金属ナノ粒子を付与する基材表面に、該金属ナノ粒子を構成する金属よりもイオン化傾向の高い金属が存在した場合でも、腐食による特性低下や、着色による外観不良を生じないため、配線、導電材料、抗菌材料、各種触媒として使用できる。
【００１２】
また、本発明の金属ナノ粒子水分散液は、当該分散液にイオン性化合物が混入した場合であっても、金属ナノ粒子の保存容器、プロセスで使用する貯液槽、冶具、装置等への付着を抑制できるため、高価な金属ナノ粒子の無駄な消耗、付着による濃度低下、及び、付着凝集した金属ナノ粒子が再剥離して液中に混入することによる分散液の性能低下を抑制できる。また、貯液槽、冶具、装置等の汚れを低減することで、これらの洗浄サイクルを延長できるため、プロセスコストを低減できる。また、貯液槽、冶具、装置等への付着が抑制されるため、付着した金属ナノ粒子が基材上へ転写することを抑制でき、製品の歩留まりが向上する。
【発明を実施するための形態】
【００１３】
本発明の金属ナノ粒子水分散液は、金属ナノ粒子（Ｘ）及び有機化合物（Ｙ）の複合体と、ノニオン性界面活性剤（Ｚ１）と、乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ２）とを含有するものである。
【００１４】
前記金属ナノ粒子（Ｘ）を構成する金属としては、例えば、銀、銅、パラジウムの単体、もしくはこれらの合金等が挙げられる。また、前記金属ナノ粒子（Ｘ）としては、銀コア銅シェル粒子、銅シェル銀コア粒子、銀を一部パラジウムで置換した粒子、銅を一部パラジウムで置換した粒子等も挙げられる。これらの金属又は合金は、１種で用いることも２種以上を併用することもできる。これらの金属又は合金は、目的に応じて、適宜選択すればよいが、配線、導電性層を形成する目的で用いる場合には、銀、銅が好ましく、触媒機能の観点からは、銀、銅、パラジウムが好ましい。また、コストの観点からは、銀、銅、これらの合金、一部置換体、又はこれらの混合物が好ましい。
【００１５】
前記金属ナノ粒子（Ｘ）の形状は、水性媒体中での分散安定性を阻害しない限り、特に限定はなく、種々の形状のナノ粒子を目的に応じて、適宜選択できる。具体的には、球状、多面体状、板状、棒状、及び、これらの組み合わせた形状の粒子が挙げられる。前記金属ナノ粒子（Ｘ）としては、単一の形状のもの、もしくは複数の形状のものを混合して用いることができる。また、これらの形状の中でも、分散安定性の観点から、球状又は多面体状の粒子が好ましい。
【００１６】
前記金属ナノ粒子（Ｘ）を構成する金属は、水性の分散媒中で、長期間安定に均一な分散状態を保つために、金属ナノ粒子（Ｘ）の表面に、分散剤として有機化合物（Ｙ）が吸着した金属ナノ粒子（Ｘ）及び有機化合物（Ｙ）の複合体として用いる。前記有機化合物（Ｙ）は、目的に応じて、適宜選択して用いればよいが、保存安定性の観点から、アニオン性官能基を有する化合物（Ｙ１）が好ましい。
【００１７】
前記アニオン性官能基を有する化合物（Ｙ１）は、分子中にアニオン性官能基を１種以上有する化合物である。また、分散安定性を阻害しない限り、分子中にアニオン性官能基の他にカチオン性官能基を有する化合物を用いてもよい。前記アニオン性官能基を有する化合物（Ｙ１）は、１種で用いることも２種以上併用することもできる。
【００１８】
前記、アニオン性官能基を有する化合物（Ｙ１）としては、水性分散媒中での長期安定性と、基材上に付与された後の金属ナノ粒子表面の活性保持を両立する観点から、カルボキシ基、リン酸基、亜リン酸基、スルホン酸基、スルフィン酸基及びスルフェン酸基からなる群から選ばれる１種以上のアニオン性官能基を有する（メタ）アクリル酸系単量体を含有する単量体混合物（Ｉ）の重合物（Ｙ２）が、特に好ましい。
【００１９】
前記重合物（Ｙ２）は、単独重合物であっても、共重合物であってもよい。また、共重合物である場合、ランダム重合体であっても、ブロック重合体であってもよい。
【００２０】
前記重合物（Ｙ２）は、カルボキシ基、リン酸基、亜リン酸基、スルホン酸基、スルフィン酸基、スルフェン酸基からなる群から選ばれる１種以上のアニオン性官能基を有するため、ヘテロ原子が有する非共有電子対を介して金属ナノ粒子（Ｘ）に吸着する機能を有すると同時に、金属ナノ粒子（Ｘ）表面に負の電荷を付与するので、粒子間の電荷反発によりコロイド粒子の凝集を防ぐことができ、水中で重合物（Ｙ２）及び金属ナノ粒子（Ｘ）の複合体を安定的に分散できる。
【００２１】
前記重合物（Ｙ２）は、金属ナノ粒子（Ｘ）への吸着と水分散液での分散安定性がより向上できることから、１分子中にアニオン性官能基を３つ以上有するものが好ましい。
【００２２】
また、前記重合物（Ｙ２）の重量平均分子量は、金属ナノ粒子（Ｘ）への吸着と水分散液での分散安定性がより向上できることから、３，０００〜２０，０００の範囲が好ましく、４，０００〜８，０００の範囲がより好ましい。
【００２３】
また、前記重合物（Ｙ２）中に、ポリエチレングリコール鎖等のポリオキシアルキレン鎖を導入すると、電荷による斥力発現と同時に、立体反発効果によるコロイド保護作用を利用することができ、より分散安定性が向上するため好ましい。
【００２４】
例えば、前記単量体混合物（Ｉ）にポリエチレングリコール鎖を有する（メタ）アクリル酸系単量体と、前記アニオン性基を有する（メタ）アクリル酸系単量体等とを共重合させることで、ポリエチレングリコール鎖を有する前記重合物（Ｙ２）を容易に得ることができる。
【００２５】
特にエチレングリコールの平均ユニット数が２０以上のポリエチレングリコール鎖を有する（メタ）アクリル酸系単量体を用いて重合した前記重合物（Ｙ２）は、貴金属、特に銀、銅のナノ粒子を安定化する能力が高く、好適な保護剤となり好ましい。このようなアニオン性官能基とポリエチレングリコール鎖とを有する重合物の合成は、例えば、特許第４６９７３５６号公報、特開２０１０−２０９４２１号公報等に記載の方法により、容易に行うことができる。
【００２６】
前記のエチレングリコールの平均ユニット数が２０以上のポリエチレングリコール鎖を有する（メタ）アクリル酸系単量体の重量平均分子量としては、１，０００〜２，０００の範囲が好ましい。重量平均分子量がこの範囲であると、金属ナノ粒子（Ｘ）との複合体の水分散性がより良好となる。
【００２７】
リン酸基とポリエチレングリコール鎖とを有する重合物（Ｙ２）のより具体的な合成方法としては、例えば、市販されている２−メタクリロイルオキシホスフェート（例えば、共栄社化学株式会社製「ライトエステルＰ−１Ｍ」）と、市販のポリエチレングリコール鎖を有するメタクリル酸エステルモノマー（例えば、日油株式会社製「ブレンマーＰＭＥ−１０００」）を重合開始剤（例えば、油溶性アゾ重合開始剤「Ｖ−５９」）を用いて共重合する方法が挙げられる。
【００２８】
この際、リン酸基を有する（メタ）アクリル酸エステルモノマーの比率を、単量体混合物（Ｉ）中の３０質量％未満とすると、金属ナノ粒子（Ｘ）の保護に関与しないポリエチレングリコール鎖を有する（メタ）アクリル酸系単量体の単独重合体等の副生成物の発生を抑制し、得られる重合物（Ｙ２）による分散安定性が向上する。
【００２９】
前記単量体混合物（Ｉ）は、アニオン性基を有する（メタ）アクリル酸系単量体、ポリエチレングリコール鎖を有する（メタ）アクリル酸系単量体以外の第３の重合性モノマーを含んでいてもよい。この際、第３の重合性モノマーが疎水性モノマーである場合、その使用量は、良好な水分散性を維持できることから、ポリエチレングリコール鎖を有する（メタ）アクリル酸系単量体１００質量部に対して２０質量部以下が好ましく、１０質量部以下がより好ましい。なお、第３の重合性モノマーが疎水性モノマーでない場合はこの範囲に限定されない。
【００３０】
前述のように、重合物（Ｙ２）の重量平均分子量は３，０００〜２０，０００の範囲であることが好ましいが、ポリエチレングリコール鎖を有する（メタ）アクリル酸系単量体を併用した場合、重合反応により得られる重合物（Ｙ２）は、分子量分布を有することになる。重量平均分子量の小さいもの程、ポリエチレングリコール鎖を有する（メタ）アクリル酸系単量体由来構造を含まないものであることから、金属ナノ粒子（Ｘ）との複合体を水性媒体に分散する場合の分散安定性には寄与しないことになるので、この観点からは、重合物（Ｙ２）の重量平均分子量は４，０００以上であることがより好ましくなる。逆に重量平均分子量が大きくなると、金属ナノ粒子（Ｘ）との複合体の粗大化が起こりやすく、触媒液中に沈殿を生じやすくなる観点から、重合物（Ｙ２）の重量平均分子量は８，０００以下であることがより好ましい。
【００３１】
前記重合物（Ｙ２）の重量平均分子量を上記の範囲内に調整するためには、公知文献、例えば、特開２０１０−２０９４２１号公報等に記載の連鎖移動剤を用いてもよく、連鎖移動剤を使用せずに重合条件によって制御してもよい。
【００３２】
本発明の金属ナノ粒子水分散液に用いる複合体としては、前記の重合物（Ｙ２）をコロイド保護剤として製造した、銀、銅、パラジウム等の金属ナノ粒子（Ｘ）との複合体を用いることができる。
【００３３】
また、本発明の金属ナノ粒子水分散液に用いる複合体の調製方法としては、例えば、前記重合物（Ｙ２）を水性媒体に溶解又は分散させた後、ここに、硝酸銀、酢酸銅、硝酸パラジウム等の金属化合物を添加し、必要に応じて錯化剤を添加し均一な分散体とした後、還元剤を混合することによって、前記金属化合物を還元し、還元された金属がナノサイズ粒子（ナノメートルオーダーの大きさを有する微粒子）となると同時に前記重合物（Ｙ２）と複合した金属ナノ粒子（Ｘ）の水性分散体として得る方法が挙げられる。なお、錯化剤を用いる場合、還元剤と同時に混合してもよい。
【００３４】
本発明の金属ナノ粒子水分散液は、配線、導電層形成に有利な、低温での融着性、及び、触媒活性の観点から、前記金属ナノ粒子（Ｘ）の平均粒子径が０．５〜１００ｎｍの範囲にある金属ナノ粒子（Ｘ）及び前記有機化合物（Ｙ）の複合体が水性分散媒に分散されたものが好ましい。
【００３５】
なお、金属ナノ粒子（Ｘ）の平均粒子径は、透過型電子顕微鏡写真によって見積もることが可能で、その１００個の平均値が０．５〜１００ｎｍの範囲であるものは、例えば、前述の特許第４６９７３５６号公報、特開２０１０−２０９４２１号公報等に記載の方法によって容易に得ることができる。このようにして得られる金属ナノ粒子（Ｘ）は、前記重合物（Ｙ２）で保護されて１個ずつが独立して存在し、水性分散媒中で安定に分散させることができる。
【００３６】
前記金属ナノ粒子（Ｘ）の平均粒子径は、金属化合物の種類、コロイド保護剤となる前記有機化合物（Ｙ）の分子量、化学構造及び使用量、錯化剤や還元剤の種類及び使用量、還元反応時における温度等によって容易に制御可能であり、これらについては、上記の特許文献等に記載の実施例を参照すればよい。
【００３７】
また、前記有機化合物（Ｙ）と金属ナノ粒子（Ｘ）との複合体中の前記有機化合物（Ｙ）の含有比率としては、１〜３０質量％の範囲が好ましく、２〜２０質量％の範囲がより好ましい。すなわち、前記複合体は、その質量の大部分を金属ナノ粒子（Ｘ）が占めるものが、配線、導線層形成、各種触媒用途で使用する上で適している。
【００３８】
特に、前記金属ナノ粒子（Ｘ）が前記重合体（Ｙ２）で保護された複合体は、水性媒体、即ち水や水と相溶可能な有機溶剤との混合溶剤中において、０．０１〜７０質量％程度の範囲で分散することが可能であり、不純物の混入が無い条件下で、室温（〜２５℃）において、数ヶ月程度は凝集することが無く、安定に保存できる。
【００３９】
本発明の金属ナノ粒子水分散液は、金属ナノ粒子（Ｘ）及び前記有機化合物（Ｙ）との複合体の他に、ノニオン性界面活性剤（Ｚ１）、及び乳酸、グリコール酸、マロン酸、コハク酸、フマル酸、マレイン酸、リンゴ酸、酒石酸、シュウ酸、クエン酸及びこれらのカルボン酸のアルカリ金属塩からなる群から選ばれる１種以上の化合物（Ｚ２）を必須成分とする。
【００４０】
ノニオン性界面活性剤（Ｚ１）としては、一般的な界面活性剤を使用することができ、例えばグリセリン脂肪酸エステル、ソルビタン脂肪酸エステル、ショ糖脂肪酸エステル、脂肪アルコールエトキシレート、ポリオキシアルキレンアルキルフェニルエーテル、ポリオキシエチレンアリールフェニルエーテル等が挙げられる。
【００４１】
前記ノニオン性界面活性剤（Ｚ１）を含有することにより、本発明の金属ナノ粒子水分散液は、接触する保存容器、貯液槽、冶具、装置等への金属ナノ粒子の付着が抑制される。
【００４２】
前記ノニオン性界面活性剤（Ｚ１）の使用量としては、前記複合体１００質量部に対して、１〜１００質量部の範囲が好ましく、１〜２０質量部の範囲がより好ましい。
【００４３】
一方、前記化合物（Ｚ２）を含有することにより、本発明の金属ナノ粒子水分散液は、経時的な保存環境変化や少量の不純物の混入による不可逆な懸濁、凝集、沈殿を抑制することができ、前記金属ナノ粒子（Ｘ）を付着させた基材表面に、前記金属ナノ粒子を構成する金属よりもイオン化傾向の高い金属が存在した場合でも、腐食による特性低下や着色による外観不良を生じないという効果を発揮する。
【００４４】
前記化合物（Ｚ２）の使用量としては、前記複合体１質量部に対して、１〜１００質量部の範囲が好ましく、５〜３０質量部の範囲がより好ましい。
【００４５】
本発明の金属ナノ粒子水分散液は、前記金属ナノ粒子（Ｘ）及び有機化合物（Ｙ）の複合体と、前記ノニオン性界面活性剤（Ｚ１）、及び前記化合物（Ｚ２）を同時に含有することで、経時劣化や少量の不純物の混入による懸濁、凝集、沈殿が抑制され、かつ、金属ナノ粒子を付与する基材表面に、該金属ナノ粒子を構成する金属よりもイオン化傾向の高い金属が存在した場合でも、腐食による特性低下や着色による基材の外観不良を生じさせず、さらに、保存容器、プロセスで使用する貯液槽、治具、装置等の接液部への付着性を低減することが可能である。
【００４６】
前記ノニオン性界面活性剤（Ｚ１）と、前記化合物（Ｚ２）は、前記金属ナノ粒子（Ｘ）及び前記有機化合物（Ｙ）との複合体の水分散液に、予め混合しておいてもよく、前記複合体の水分散液を使用する際に混合してもよい。前記複合体の水分散液を使用する際に混合する場合、本発明の金属ナノ粒子水分散液は、塗工・印刷・めっきプロセス等で使用する装置の貯液槽で製造されてもよい。
【００４７】
また、前記金属ナノ粒子（Ｘ）及び有機化合物（Ｙ）の複合体の水分散液と、前記ノニオン性界面活性剤（Ｚ１）、前記化合物（Ｚ２）の混合は、前記ノニオン性界面活性剤（Ｚ１）、及び、前記化合物（Ｚ２）を、直接前記複合体の水分散液と混合してもよいし、予め、ノニオン性界面活性剤（Ｚ１）、及び、化合物（Ｚ２）の水溶液、もしくは水分散体として準備しておいて、これを混合してもよい。この場合、混合順序については、特に制限はなく、任意に選択することが可能である。
【００４８】
本発明の金属ナノ粒子水分散液には、上記の方法によって得られた前記複合体の水性分散体を精製せず、そのまま、前記ノニオン性界面活性剤（Ｚ１）と、前記化合物（Ｚ２）を混合することで、配線、導電層形成用のインク又は塗工液として、また無電解めっきの触媒液として、使用できるが、前記複合体合成時の余剰の錯化剤、還元剤、又は原料として用いた金属化合物に含まれた対イオン等を限外ろ過法、沈殿法、遠心分離、減圧蒸留、減圧乾燥等の各種精製法を単独又は２種以上を組み合わせた精製工程を経たものや、さらに精製工程後に濃度（不揮発分）や水性媒体を変更して新たに前記複合体分散体として調製し直したものを使用してもよい。電子回路形成など、実装用途の目的で用いる場合には、前記の精製工程を経た水性媒体を用いることが好ましい。なお、前記精製工程は、前記複合体の水分散液を調製した後に行い、その後に前記ノニオン性界面活性剤（Ｚ１）及び前記化合物（Ｚ２）を添加することが好ましい。
【００４９】
本発明の金属ナノ粒子水分散液をインク、塗工液として、配線、導電層形成用に用いる場合には、水性分散体中の前記複合体の濃度（不揮発分濃度）は、０．５〜４０質量％の範囲が好ましく、１〜３０質量％の範囲がより好ましい。
【００５０】
本発明の金属ナノ粒子水分散液をインク、塗工液として、配線、導電層形成を行う場合、前記金属ナノ粒子（Ｘ）及び有機化合物（Ｙ）の複合体を基材上に付与する方法としては、特に制限は無く、公知慣用の種々の印刷・塗工手法を、使用する基材の形状、サイズ、剛柔の度合いなどによって適宜選択すればよい。具体的には、グラビア法、オフセット法、グラビアオフセット法、凸版法、凸版反転法、フレキソ法、パッド法、スクリーン法、マイクロコンタクト法、リバース法、エアドクターコーター法、ブレードコーター法、エアナイフコーター法、スクイズコーター法、含浸コーター法、トランスファーロールコーター法、キスコーター法、キャストコーター法、スプレイコーター法、インクジェット法、ダイ法、スピンコーター法、バーコーター法等が挙げられる。
【００５１】
前記複合体を基材上に印刷、もしくは塗工して、基材上に前記複合体を付与して配線、導電層形成を行う場合、印刷、もしくは塗工した基材を乾燥、焼成することによって、直接、配線、導電層形成を行ってもよいし、さらに無電解、もしくは電解めっき処理を行ってもよい。
【００５２】
また、本発明の金属ナノ粒子水分散液は、浸漬処理による通常のめっき処理工程で用いる無電解めっき用触媒液としても使用可能である。本発明の金属ナノ粒子水分散液を無電解めっき用触媒として用いる場合には、被めっき物への吸着量を確保し、かつ、めっき皮膜の被めっき物との密着性を良好にできることから、金属ナノ粒子水分散液中の前記複合体の濃度（不揮発分濃度）は、０．０１〜５ｇ／Ｌの範囲が好ましく、経済性を考慮すると、０．０２〜２ｇ／Ｌの範囲がより好ましい。
【００５３】
上記の方法により、その表面に本発明の金属ナノ粒子水分散液中の前記複合体を付着させた被めっき物は、公知の無電解めっき処理を施すことにより、その表面に金属皮膜を効率よく形成することができる。
【００５４】
本発明の金属ナノ粒子水分散液に用いられる水性媒体としては、水単独、水と相溶可能な有機溶剤との混合溶媒が挙げられる。前記有機溶媒としては、複合体の分散安定性を損なわず、被めっき物が不要な損傷を受けないものであれば、特に制限無く選択することができる。前記有機溶媒の具体例としては、メタノール、エタノール、イソプロパノール、アセトン等が挙げられる。これらの有機溶媒は、１種で用いることも２種以上併用することもできる。
【００５５】
前記水性媒体において、前記有機溶媒の混合割合は、前記複合体の分散安定性の観点から、５０質量％以下が好ましく、めっき工程での利便性の観点から、３０質量％以下がより好ましい。
【００５６】
本発明の金属ナノ粒子水分散液を用いて、前記金属ナノ粒子（Ｘ）及び前記有機化合物（Ｙ）の複合体を付与する基材としては、特に限定されず、例えば、素材としては、ガラス繊維強化エポキシ、エポキシ系絶縁材、ポリイミド、ポリエチレンテレフタレート（ＰＥＴ）、ポリエチレンナフタレート（ＰＥＮ）、ポリカーボネート、液晶ポリマー（ＬＣＰ）、シクロオレフィンポリマー（ＣＯＰ）、ポリエーテルエーテルケトン（ＰＥＥＫ）、ポリフェニレンスルフィド（ＰＰＳ）等のプラスチック、ガラス、セラミック、金属酸化物、金属、紙、合成又は天然繊維などの材質を１種又は複数種を組み合わせてなるものであり、その形状としては、板状、フィルム状、布状、繊維状、チューブ状等のいずれであってもよい。
【００５７】
本発明の金属ナノ粒子水分散液は、印刷、塗工、浸漬等の簡便な方法で、基材上に、金属ナノ粒子と有機化合物の複合体を付与することで、配線、導電層等を形成でき、また、無電解めっき用の触媒液として、好適に使用可能である。
【００５８】
また、本発明の金属ナノ粒子水分散液は、前記金属ナノ粒子（Ｘ）及び前記有機化合物（Ｙ）の複合体を基材に付与する際、金属基材表面の腐食による性能低下、外見不良を抑制できる。したがって、金属基板、もしくは、基材上に配線、導電層等の金属を有する基材を用いる場合に、特に優れた効果を発揮する。
【実施例】
【００５９】
以下、実施例により本発明を詳細に説明するが、本発明はこれらの実施例に限定されるものではない。
【００６０】
（合成例１：アニオン性官能基を有する重合物（Ｙ２−１）の合成）
温度計、攪拌機及び還流冷却器を備えた四つ口フラスコに、メチルエチルケトン（以下、「ＭＥＫ」と略記する。）３２質量部及びエタノール３２質量部を仕込んで、窒素気流下で攪拌しながら８０℃に昇温した。次に、ホスホオキシエチルメタクリレート（共栄社化学株式会社製「ライトエステル  Ｐ−１Ｍ」）２０質量部、メトキシポリエチレングリコールメタクリレート（日油株式会社製「ブレンマー  ＰＭＥ−１０００」、分子量１，０００）８０質量部、３−メルカプトプロピオン酸メチル４．１質量部及びＭＥＫ８０質量部の混合物と、重合開始剤（和光純薬株式会社「Ｖ−６５」、２，２’−アゾビス（２，４−ジメチルバレロニトリル））０．５質量部及びＭＥＫ５質量部の混合物とをそれぞれ２時間かけて滴下した。滴下終了後、４時間ごとに重合開始剤（日油株式会社製「パーブチルＯ」）０．３質量部を２回添加し、８０℃で１２時間攪拌した。得られた樹脂溶液に水を加え転相乳化し、減圧脱溶剤した後、水を加えて濃度を調整することで、不揮発分７６．８質量％の重合物（Ｙ２−１）の水溶液が得られた。この重合物（Ｙ２−１）は、メトキシカルボニルエチルチオ基、リン酸基及びポリエチレングリコール鎖を有するものであり、その重量平均分子量（ゲルパーミエーション・クロマトグラフィーにより測定されたポリスチレン換算値）は４，３００、酸価は９７．５ｍｇＫＯＨ／ｇであった。
【００６１】
（調製例１：銀ナノ粒子水分散液の調製）
Ｎ，Ｎ−ジエチルヒドロキシルアミンの８５質量％水溶液４６３ｇ（４．４１ｍｏｌ）、合成例１で得られた重合物（Ｙ２−１）の水溶液３０ｇ（（Ｙ２−１）として２３ｇ）及び水１，２５０ｇを混合し還元剤溶液を調製した。
【００６２】
また、合成例１で得られた重合物（Ｙ２−１）の水溶液１５ｇ（重合物（Ｙ２−１）として１１．５ｇ）を水３３３ｇに溶解し、これに硝酸銀５００ｇ（２．９４ｍｏｌ）を水８３３ｇに溶解した溶液を加えて、よく攪拌した。この混合物に上記で得られた還元剤溶液を室温（２５℃）で２時間かけて滴下した。得られた反応混合物をメンブレンフィルター（細孔径０．４５マイクロメートル）で濾過し、濾液を中空糸型限外濾過モジュール（ダイセンメンブレンシステムズ社製「ＭＯＬＳＥＰモジュールＦＢ−０２型」、分画分子量１５万）中を循環させ、流出する濾液の量に対応する量の水を随時添加して精製した。濾液の電導度が１００μＳ／ｃｍ以下になったことを確認した後、注水を中止して濃縮した。濃縮物を回収することで、不揮発分３６．７質量％の銀ナノ粒子含有複合体の水分散液が得られた。動的光散乱法による複合体の平均粒子径は３９ｎｍであり、透過型電子顕微鏡（ＴＥＭ）像からは１０〜４０ｎｍと見積もられた。
【００６３】
次いで、上記で得られた不揮発分３６．７質量％の銀ナノ粒子含有複合体の水分散液にイオン交換水を加え、水分散液中の銀ナノ粒子含有複合体の含有量が１０質量％になるように調製し、銀ナノ粒子水分散液を得た。
【００６４】
（実施例１）
調製例１で得られた銀ナノ粒子水分散液５ｇに、ノニオン性界面活性剤（ポリオキシエチレン（１０）オクチルフェニルエーテル；以下、「ノニオン性界面活性剤（Ｚ１−１）」と略記する。）の１質量％水溶液５ｇを加えた後、イオン交換水４９０ｇで希釈した。これに、クエン酸３ナトリウム１０ｇをイオン交換水４９０ｇで溶解した水溶液を加えて、銀ナノ粒子水分散液（１）を得た。得られた銀ナノ粒子水分散液（１）中の各成分の濃度は、銀ナノ粒子含有複合体が０．５ｇ／Ｌであり、ノニオン性界面活性剤（Ｚ１−１）が０．０５ｇ／Ｌであり、クエン酸３ナトリウムが１０ｇ／Ｌであった。
【００６５】
（実施例２）
調製例１で得られた銀ナノ粒子水分散液５ｇに、ノニオン性界面活性剤（Ｚ１−１）の１質量％水溶液５ｇを加えた後、イオン交換水４９０ｇで希釈した。これに、酒石酸ナトリウムカリウム１０ｇをイオン交換水４９０ｇで溶解した水溶液を加えて、銀ナノ粒子水分散液（２）を得た。得られた銀ナノ粒子水分散液（２）中の各成分の濃度は、銀ナノ粒子含有複合体が０．５ｇ／Ｌであり、ノニオン性界面活性剤（Ｚ１−１）が０．０５ｇ／Ｌであり、酒石酸ナトリウムカリウムが１０ｇ／Ｌであった。
【００６６】
（実施例３）
調製例１で得られた銀ナノ粒子水分散液５ｇに、ノニオン性界面活性剤（Ｚ１−１）の１質量％水溶液５ｇを加えた後、イオン交換水４９０ｇで希釈した。これに、コハク酸２ナトリウム１０ｇをイオン交換水４９０ｇで溶解した水溶液を加えて、銀ナノ粒子水分散液（３）を得た。得られた銀ナノ粒子水分散液（３）中の各成分の濃度は、銀ナノ粒子含有複合体が０．５ｇ／Ｌであり、ノニオン性界面活性剤（Ｚ１−１）が０．０５ｇ／Ｌであり、コハク酸２ナトリウムが１０ｇ／Ｌであった。
【００６７】
（実施例４）
調製例１で得られた銀ナノ粒子水分散液５ｇに、ノニオン性界面活性剤（ポリオキシエチレン（２０）ソルビタンモノラウレート；以下、「ノニオン性界面活性剤（Ｚ１−２）」と略記する。）の１質量％水溶液５ｇを加えた後、イオン交換水４９０ｇで希釈した。これに、クエン酸３ナトリウム１０ｇをイオン交換水４９０ｇで溶解した水溶液を加えて、銀ナノ粒子水分散液（４）を得た。得られた銀ナノ粒子水分散液（４）中の各成分の濃度は、銀ナノ粒子含有複合体が０．５ｇ／Ｌであり、ノニオン性界面活性剤（Ｚ１−２）が０．０５ｇ／Ｌであり、クエン酸３ナトリウムが１０ｇ／Ｌであった。
【００６８】
（実施例５）
調製例１で得られた銀ナノ粒子水分散液５ｇに、ノニオン性界面活性剤（ポリオキシエチレン（２３）ラウリルエーテル；以下、「ノニオン性界面活性剤（Ｚ１−３）」と略記する。）の１質量％水溶液５ｇを加えた後、イオン交換水４９０ｇで希釈した。これに、クエン酸３ナトリウム１０ｇをイオン交換水４９０ｇで溶解した水溶液を加えて、銀ナノ粒子水分散液（５）を得た。得られた銀ナノ粒子水分散液（５）中の各成分の濃度は、銀ナノ粒子含有複合体が０．５ｇ／Ｌであり、ノニオン性界面活性剤（Ｚ１−３）が０．０５ｇ／Ｌであり、クエン酸３ナトリウムが１０ｇ／Ｌであった。
【００６９】
（比較例１）
調製例１で得られた銀ナノ粒子水分散液５ｇをイオン交換水９９５ｇで希釈して、銀ナノ粒子水分散液（Ｒ１）を得た。得られた銀ナノ粒子水分散液（Ｒ１）中の銀ナノ粒子含有複合体の濃度は、０．５ｇ／Ｌであった。
【００７０】
（比較例２）
調製例１で得られた銀ナノ粒子水分散液５ｇに、ノニオン性界面活性剤（Ｚ１−１）の１質量％水溶液５ｇを加えた後、イオン交換水９９０ｇで希釈して、銀ナノ粒子水分散液（Ｒ２）を得た。得られた銀ナノ粒子水分散液（Ｒ２）中の各成分の濃度は、銀ナノ粒子含有複合体が０．５ｇ／Ｌであり、ノニオン性界面活性剤（Ｚ１−１）が０．０５ｇ／Ｌであった。
【００７１】
（比較例３）
調製例１で得られた銀ナノ粒子水分散液５ｇをイオン交換水４９５ｇで希釈した後、クエン酸３ナトリウム１０ｇをイオン交換水４９０ｇで溶解した水溶液を加えて、銀ナノ粒子水分散液（Ｒ３）を得た。得られた銀ナノ粒子水分散液（Ｒ３）中の各成分の濃度は、銀ナノ粒子含有複合体が０．５ｇ／Ｌであり、クエン酸３ナトリウムが１０ｇ／Ｌであった。
【００７２】
上記の実施例１〜５及び比較例１〜３で得られた銀ナノ粒子水分散液（１）〜（５）及び（Ｒ１）〜（Ｒ３）を用いて、下記の試験評価を行った。
【００７３】
［腐食性試験］
ガラスエポキシ銅張積層板に、一般的な無電解銅めっきプロセスの前処理を実施し、銅箔表面の粗化、酸洗処理を行った。ガラスエポキシ銅張積層板をペルオキソ二硫酸ナトリウム水溶液（濃度１００ｇ／Ｌ）に２分間浸漬して取り出し、流水で２分間洗浄した。これを、硫酸水溶液（濃硫酸１００ｍＬをイオン交換水１Ｌで希釈したもの）に１分間浸漬して取り出し、流水で２分間洗浄した。
【００７４】
次いで、上記で前処理を行ったガラスエポキシ銅張積層板を、銀ナノ粒子水分散液に２５℃で１０分間浸漬して取り出し、流水で２分間洗浄した後、乾燥した。銀ナノ粒子水分散液に浸漬、乾燥後のガラスエポキシ銅張積層板の銅箔表面の外観を目視で観察し、外観に変化が無いものを「○」とし、腐食（黒斑）が発生したものを「×」とした。
【００７５】
［付着性試験］
ポリエチレン、ポリプロピレン、ポリ塩化ビニル、及びガラス基材を、銀ナノ粒子水分散液に２５℃で１０分間浸漬して取り出し、流水で２分間洗浄した後、乾燥した。なお、銀ナノ粒子は着色しているため、基材上に付着した場合、ごく少量でも目視で確認することができることから、銀ナノ粒子水分散液に浸漬後の各基材の表面の外観を目視で観察した。基材表面に銀ナノ粒子の付着がわずかで着色が弱いものを「○」とし、銀ナノ粒子の付着が多く着色が強いものを「×」とした。
【００７６】
［めっき性試験］
基材としてスライドガラスを用意し、２−プロパノールで清拭した後、ポリエチレンイミン（株式会社日本触媒製「エポミン  ＳＰ−２００」）の２質量％水溶液に１分間浸漬した。取り出して１分間流水洗浄した後、エアーブローで水切りして、表面処理スライドガラスを得た。
【００７７】
無電解銅めっき浴として、硫酸銅５水和物０．０４ｍｏｌ／Ｌ、ホルムアルデヒド０．０４ｍｏｌ／Ｌ、及びエチレンジアミン四酢酸二ナトリウム０．０８ｍｏｌ／Ｌを含有する水溶液を、水酸化ナトリウムを用いてｐＨを１２．３に調整し、５５℃に加温した。
【００７８】
上記の表面処理スライドガラスを、銀ナノ粒子水分散液に２５℃で１０分間浸漬し、基材上に銀ナノ粒子を吸着させた後、取り出して１分間水洗を行った。無電解銅めっき浴に、空気攪拌を行いながら３０分間浸漬し、無電解銅めっきを行った。
【００７９】
無電解銅めっきを施したスライドガラスを目視で観察し、銀ナノ粒子水分散液のめっき触媒としての活性（めっき性）を評価した。スライドガラスの表面全面にめっきで被覆されているものを「○」とし、めっきで被覆されていない部分があるものを「×」とした。
【００８０】
［不純物による液劣化加速試験］
上記の実施例１〜５及び比較例１〜３で得られた銀ナノ粒子水分散液（１）〜（５）及び（Ｒ１）〜（Ｒ３）について、それぞれの銀ナノ粒子水分散液１，０００ｇに対して、擬似的な不純物として硫酸銅５水和物の１質量％水溶液１ｇを添加した液を調製した。これらの液を用いて、腐食性試験、付着性試験及びめっき性試験を上記と同様に実施し、試験評価を行った。なお、擬似的な不純物として用いた硫酸銅５水和物は、通常、銅の腐食性を促進し、黒斑が生じやすくする作用がある。
【００８１】
［加温による液劣化加速試験］
上記の実施例１〜５及び比較例１〜３で得られた銀ナノ粒子水分散液（１）〜（５）及び（Ｒ１）〜（Ｒ３）を、５０℃で３日間加温処理し、腐食性試験、付着性試験及びめっき性試験を上記と同様に実施して、試験評価を行った。
【００８２】
上記の試験での評価結果を表１にまとめた。
【００８３】
【表１】
2019019378.tif 000002
【００８４】
本発明の金属ナノ粒子水分散液（実施例１〜５）は、腐食性試験、付着性試験及びめっき性試験のすべてにおいて良好な評価結果であった。また、擬似的な不純物を加えたり、加温した液劣化加速試験においても、すべて同様に良好な評価結果が得られた。
【００８５】
一方、比較例１は、本発明で用いるノニオン性界面活性剤（Ｚ１）及び化合物（Ｚ２）を用いなかった例であるが、疑似不純物の添加や加熱で分散液中に浸漬した銅の表面に、腐食による黒斑を生じ、銀ナノ粒子が各種基材に付着して着色する問題があった。
【００８６】
比較例２は、本発明で用いる化合物（Ｚ２）を用いなかった例であるが、疑似不純物を添加したり、加熱したりすることで分散液中に浸漬した銅の表面に、腐食による黒斑を生じる問題があった。
【００８７】
比較例３は、本発明で用いるノニオン性界面活性剤（Ｚ１）を用いなかった例であるが、どの条件でも各種基材に付着して着色する問題があった。